(57)【特許請求の範囲】
【請求項１】
建築物に取り付けられ、雨水を雨樋に落とすように案内する水切シートであって、無延伸ポリプロピレンシートで構成され、前記無延伸ポリプロピレンシートの折り曲げ部のみに一軸延伸による配向処理を施し、所定形状に折り曲げ加工されたことを特徴とする水切シート。
【請求項２】
前記無延伸ポリプロピレンシートの折り曲げ部を部分溶融により熱収縮させて分子密度を高め結晶構造としたことを特徴とする請求項１記載の水切シート。
【請求項３】
前記無延伸ポリプロピレンシートにメルカプトイミダゾールを１ｗｔ％以上配合したことを特徴とする請求項１又は２に記載の水切シート。
【発明の詳細な説明】
【０００１】
【産業上の利用分野】
本発明は建築用防水材として用いられる水切シートに関する。
【０００２】
【従来の技術】
従来、建築物における壁、屋根、雨樋等の接合部位には雨水等の浸入を防ぐために土や石膏を塗布したり、近代建築ではトタン、亜鉛鋼板（ブリキ）、銅板、ステンレス板、塩ビ鋼板等を折り曲げ加工してそれぞれを水切部品としていた。また、塩化ビニルの押し出し成形品等、プラスチック加工品も水切部品として用いていた。
【０００３】
【発明が解決しようとする課題】
しかしながら、石膏等は長期的に雨水の浸入を防ぐことは不可能であり、施工においても専門的技能が必要である。また、塩ビ鋼板等の金属類を利用した水切部品は錆や衝撃変形、加工や作業中の怪我、搬送重量過多による重労働といった問題がある。そして、塩化ビニルの押し出し成形品等は押し出し成形品の宿命ともいえる収縮と可塑剤飛散による硬化と収縮がある上、押し出し用の口金設備に多額の費用も必要であるという問題があった。さらに、感温性が高いため、高温では軟化延伸、低温では硬化収縮による破壊があった。そして、これらの定形材料は施工現場での寸法微調整が非常に困難か不可能であった。
そこで本発明は前記従来の水切部品の不都合を有しない水切シートを提供することを目的とする。
【０００４】
【課題を解決するための手段】
本発明の水切シートは前記目的を達成するべく、建築物に取り付けられ、雨水を雨樋に落とすように案内する水切シートであって、無延伸ポリプロピレンシートで構成され、前記無延伸ポリプロピレンシートの折り曲げ部のみに一軸延伸による配向処理を施し、所定形状に折り曲げ加工されたことを特徴とする。
また、前記無延伸ポリプロピレンシートの折り曲げ部を部分溶融により熱収縮させて分子密度を高め結晶構造とすることが好ましい。
また、前記無延伸ポリプロピレンシートにメルカプトイミダゾールを１ｗｔ％以上配合することが好ましい。
【０００５】
前記無延伸ポリプロピレンシートは、例えばキャスティングポリプロピレンシート等のように、５０モル％以上、好ましくは７０モル％以上のプロピレン単位成分を有する結晶混合物を配向させることなく無延伸状態で均一な厚みにシート化することにより得られるものである。
また、前記ポリプロピレンシートは厚味０．４ｍｍ〜２．０ｍｍ程度に加工することが好ましい。これは、０．４ｍｍ未満の場合、均一な製品加工が難しく、２．０ｍｍを越えると折り曲げ加工性が悪くなるからである。このような観点から０．４ｍｍ〜１．０ｍｍの範囲が最も均一に定形加工ができて好ましい。
【０００６】
前記無延伸ポリプロピレンシートの折り曲げ部に一軸延伸による配向処理を施すには、例えば、溝部とこの溝部に刃先を没入させた回転刃とにより形成される隙間に無延伸ポリプロピレンシートの折り曲げ予定部位を通過させることにより、前記折り曲げ予定部位を折り曲げ予定方向に一軸延伸して配向性を備えた折り溝に形成することができる。このような配向性を備えた折り溝は非常に強度に優れたものとなり、例えば１万回以上の繰り返し曲げにおいても切れることがない。
【０００７】
また、前記無延伸ポリプロピレンシートの折り曲げ部を部分溶融により熱収縮させて分子密度を高め結晶構造とするには、無延伸ポリプロピレンシートの折り曲げ予定部位を溶融させた状態で折り曲げ加工し、その後溶融部を冷却するか、或いは無延伸ポリプロピレンシートを所定形状に折り曲げ加工した後、その折り曲げ部を溶融させ、その後溶融部を冷却すればよく、これにより折り曲げ部の結晶構造が変化し、その折り曲げ形状のまま形状保持され、また、形状記憶される。
【０００８】
【作用】
無延伸ポリプロピレンシートは長期間の使用によっても錆びることなく、耐熱、耐水、感温物性等の耐久性に優れ、しかも寸法安定性も著しく優れるので、長期に亘り防水性を維持できる。また、軽量でしかも釘の打ち込みも可能なので施工性に優れる。また、無延伸ポリプロピレンシートは、例えば、バイブロン（株式会社レオロジ製，ヤング率測定器）による温度走査上の性状変化を見ると、ー３０℃〜１７０℃の範囲において、加硫ゴム同様ほとんど変化しない材質であり、施工安定性にも優れている。
また、無延伸ポリプロピレンシートの折り曲げ部に一軸延伸による配向処理を施すことにより、折り曲げ部の強度が非常に優れたものとなる。
また、無延伸ポリプロピレンシートの折り曲げ部を部分溶融により熱収縮させて分子密度を高め結晶構造とすることにより、形状保持性並びに形状記憶性に優れたものとなる。
無延伸ポリプロピレンシートの弱点は耐光性であるが、これを防ぐ為には厚みを上げたり、着色して光の透過を防げばよいが、建築物の止水材としてはこれらの方法は適さず、薬品に頼る方法がよいと思われ、耐候剤としてメルカプトイミダゾール（ＭＢ）を１ｗｔ％配合すると６カ月の耐久性（約８０％保持率）は約５倍に延期される。尚、ＭＢの無延伸ポリプロピレンシートに対する配合量は１〜３ｗｔ％程度とするのが好ましい。
【０００９】
【実施例】
以下、添付図面に従って本発明の実施例につき説明する。
図示のものは天井から雨樋に落ちる雨水を雨樋外に飛び出さないように案内するための雨水ガイドとして用いた水切シートの一例を示す。
図１は水切シートの平面図、図２は端面図、図３は使用状態を示す断面図である。
本実施例の水切シート１０は無定形ポリプロピレンの配合割合が７０％の無延伸ポリプロピレンシート１から構成され、図１及び図２に示されるように、取り付け平面部１ａの一端に垂直の立ち上がり片１ｂを形成するとともに他端に２段に内側に折り曲げられたガイド片１ｃを備えるように構成されている。
【００１０】
前記水切シート１０は１枚の無延伸ポリプロピレンシート１から構成され、本実施例のものでは、各折り曲げ部１ｄは一軸延伸による配向処理を施すことにより、強度が高いものに構成されている。尚、図中２はブチルゴムからなる防水性粘着層を示す。
この折り曲げ部１ｄに配向処理を施す方法につき以下説明する。
図４は、加工状態を示す側面図、図５はその正面図を示すもので、図中１１は鋼鉄製の回転刃を示し、刃先１１ａは６０°に形成され且つ刃先１１ａの先端には丸みを付けられている。また、図中１２は、同じく鋼鉄製の回転ローラを示し、該回転ローラ１２の外周面１２ａには、その回転方向に沿って断面が９０°の略Ｖ字状の環状溝１３が形成されている。
【００１１】
前記回転刃１１の刃先１１ａは前記環状溝１３に没入させた状態で対向配置され、これら刃先１１ａと環状溝１３との間に間隙１４が形成され、かかる間隙１４内に無延伸ポリプロピレンシート１の折り曲げ予定部位１ｅを通過させるようにした。尚、この時の無延伸ポリプロピレンシート１の送り速度と回転刃１１及び回転ローラ１２の周速度との関係は、無延伸ポリプロピレンシート１の進行方向に対して直角方向のみの延伸が必要なため、１：１の速度比となるようにした。
【００１２】
このように、間隙１４内に案内される無延伸ポリプロピレンシート１の折り曲げ予定部位１ｅは回転刃１１の刃先１１ａによって回転ローラ１２の環状溝１３内に押し込まれ、この時、折り曲げ予定部位１ｅは順次この押し込み方向、即ち折り曲げ方向に沿って延伸されつつ９０°に折り曲げ加工され、折り曲げ部１ｄは表裏に亘り全体に配向性を備えた折り溝に形成されることになる。
こうして図６に示すような９０°に折り曲げ加工された水切シート１０が得られる。尚、図６（ａ）のＢ部拡大図である図６（ｂ）中の矢印は配向方向を示すものである。
図示のものは、水切シート１０の取り付け平面部１ａの一端に設けられた垂直の立ち上がり片１ｂの形成を例にして説明したが、他の折り曲げ部１ｄについても、回転刃１１の刃先１１ａと回転ローラ１２の折り溝１３の角度を適宜選択し、所定の角度に折り曲げ形成すればよい。
【００１３】
このように配向性を備えた折り曲げ部１ｄの強度を測定するため、ＪＩＳ  Ｋ７１１３に準拠して強度を測定したところ、このような曲げ加工のない部分に比して１０％以上の強度向上があり、また、繰り返し曲げには１万回以上でも切れることがなく、非常に優れた強度を備えることが確認できた。
【００１４】
尚、前記実施例の水切シート１０の一軸延伸による配向処理を施した折り曲げ部１ｄはこれに代え、部分溶融により熱収縮させて分子密度を高めた折り曲げ部に構成することもできる。勿論、前記一軸延伸により配向処理を施した折り曲げ部１ｄを、その後、部分溶融により熱収縮させて分子密度を高めた折り曲げ部に再構成してもよい。これらの場合、加熱温度は無延伸ポリプロピレンシートの厚味を変えるような高温処理でなければよく、加熱温度２００℃×１秒程度にて熱処理を行えばよい。
【００１５】
次に、前記水切シートの使用例につき説明する。
図中２０は雨樋を示し、屋根２１の端部下面に取り付けられた梁２２を介して屋根の軒下部に位置するように取り付けられた軒天床２３の上に載置固定され、屋根からの雨水を受けるようになっている。尚、図中２４は雨樋２０内の雨水を下方に流すためのドレンを示す。
前記水切シート１０は、図示のように、軒天床２３の端部に取り付けられた雨樋化粧カバー２５に取り付けられ、屋根２１からの雨水を雨樋２０に確実に落ちるように案内するようになっている。
尚、図中２６は雨樋２０を降雪重量から守るための庇カバーを示し、この庇カバー２６によって、水切シート１０に光が当たるのも防ぎ、耐候性の弱点をカバーするようにした。
【００１７】
【発明の効果】
本発明水切シートによれば、無延伸ポリプロピレンシートは長期間の使用によっても錆びることなく、耐熱、耐水、感温物性等の耐久性に優れ、しかも寸法安定性も著しく優れるので、長期に亘り防水性を維持できる。また、軽量でしかも釘の打ち込みも可能なので施工性に優れ、性状変化も少なく施工安定性も優れている。また、無延伸ポリプロピレンシートは半透明であるので、定形加工品である本水切シート部材を重ねて接続する時等にその状態や長さが目視にて確認できるため、施工マニュアル化に適している。
また、無延伸ポリプロピレンシートの折り曲げ部に一軸延伸による配向処理を施すことにより、折り曲げ部の強度が非常に優れたものとなり、部分溶融により熱収縮させて分子密度を高め結晶構造とすることにより、形状保持性並びに形状記憶性に優れたものとなる。
【図面の簡単な説明】
【図１】  本発明水切シートの一実施例の平面図
【図２】    同端面図
【図３】同使用状態を示す断面図
【図４】前記水切シートの加工状態を示す側面図
【図５】同正面図
【図６】水切シートの加工部の拡大端面図
【符号の説明】
１    無延伸ポリプロピレンシート
１ａ  取り付け平面部
１ｂ  立ち上がり片
１ｃ  ガイド片
１ｄ  折り曲げ部
１ｅ  折り曲げ予定部位
２    防水性粘着層
１０    水切シート
１１    回転刃
１１ａ  刃先
１２    回転ローラ
１２ａ  外周面
１３    環状溝
１４    間隙
２０    雨樋
２１    屋根
２２    梁
２３    軒天床
２４    ドレン
２５    雨樋化粧カバー
２６    庇カバー
【図１】
0003850466.tif 000002
【図２】
0003850466.tif 000003
【図３】
0003850466.tif 000004
【図４】
0003850466.tif 000005
【図５】
0003850466.tif 000006
【図６】
0003850466.tif 000007